(57)【要約】【課題】塗布膜が形成された基板上の端部を洗浄除去する際に適用すると、塗布膜の端部の厚膜化を抑制できる洗浄溶剤、及び該洗浄溶剤を用いた半導体装置製造用基板の製造方法を提供する。【解決手段】塗布膜が形成された基板上の端部の前記塗布膜を洗浄除去するための洗浄溶剤であって、下記一般式（Ａ）で示される化合物を含有するものであることを特徴とする洗浄溶剤。  【化１】2019033187.tif 000012（式中、Ｒは水素原子、芳香族炭化水素、炭素数１〜６のアルキル基、又は極性基であり、ＸとＹはそれぞれ独立して−ＣＨ２−、−Ｏ−、−ＮＨ−、又は−Ｓ−であり、ｎは１〜６の整数である。）【選択図】なし【特許請求の範囲】
【請求項１】
塗布膜が形成された基板上の端部の前記塗布膜を洗浄除去するための洗浄溶剤であって、下記一般式（Ａ）で示される化合物を含有するものであることを特徴とする洗浄溶剤。
【化１】
2019033187.tif 000010
（式中、Ｒは水素原子、芳香族炭化水素、炭素数１〜６のアルキル基、又は極性基であり、ＸとＹはそれぞれ独立して−ＣＨ２−、−Ｏ−、−ＮＨ−、又は−Ｓ−であり、ｎは１〜６の整数である。）
【請求項２】
前記一般式（Ａ）で示される化合物が、常温・常圧で液体であることを特徴とする請求項１に記載の洗浄溶剤。
【請求項３】
前記一般式（Ａ）で示される化合物を３０質量％以上含有するものであることを特徴とする請求項１又は請求項２に記載の洗浄溶剤。
【請求項４】
半導体装置製造用基板の製造方法であって、塗布膜を基板上に回転塗布する工程と、前記基板上の端部の塗布膜を下記一般式（Ａ）で示される化合物を含有する洗浄溶剤を用いて洗浄除去する工程と、洗浄除去工程後に得られた塗布膜を１５０℃以上４５０℃以下の温度で１０秒〜３００秒の範囲で熱処理を加えて硬化膜を得る工程とを含むことを特徴とする半導体装置製造用基板の製造方法。
【化２】
2019033187.tif 000011
（式中、Ｒは水素原子、芳香族炭化水素、炭素数１〜６のアルキル基、又は極性基であり、ＸとＹはそれぞれ独立して−ＣＨ２−、−Ｏ−、−ＮＨ−、又は−Ｓ−であり、ｎは１〜６の整数である。）
【請求項５】
前記塗布膜として、ケイ素含有膜を用いることを特徴とする請求項４に記載の半導体装置製造用基板の製造方法。
【請求項６】
前記ケイ素含有膜として、ポリシロキサンを含有するケイ素含有膜を用いることを特徴とする請求項５に記載の半導体装置製造用基板の製造方法。
【請求項７】
前記ケイ素含有膜として、ケイ素含有量が１０質量％以上であるケイ素含有膜を用いることを特徴とする請求項５又は請求項６に記載の半導体装置製造用基板の製造方法。
【発明の詳細な説明】
【技術分野】
【０００１】
本発明は、洗浄溶剤及び半導体装置製造用基板の製造方法に関するものである。
【背景技術】
【０００２】
半導体装置の高性能化は、リソグラフィー技術における光源の短波長化によるパターン寸法の微細化がけん引してきた。しかし、ＡｒＦ光源以降、短波長化の速度が鈍化したため、これに代わるリソグラフィー手法が開発されてきた（特許文献１〜３）。このようなリソグラフィーパターンを基板に転写する方法の一つとして、多層レジスト法がある。この方法は、フォトレジスト膜、即ちレジスト上層膜とエッチング選択性が異なる中間膜、例えばケイ素含有下層膜をレジスト上層膜と被加工基板の間に介在させ、レジスト上層膜にパターンを得た後、上層レジストパターンをドライエッチングマスクとして、ドライエッチングによりレジスト下層膜にパターンを転写し、更に下層レジストパターンをドライエッチングマスクとして、ドライエッチングにより被加工基板にパターンを転写する方法である。
【０００３】
この様な多層レジスト法で使用されるものとして、ケイ素含有膜がよく知られている。例えば、ＣＶＤによるケイ素含有無機膜としては、ＳｉＯ２膜（特許文献４）やＳｉＯＮ膜（特許文献５）等があり、回転塗布により膜を得られるものとしては、ケイ素含有下層膜、所謂ＳＯＧ（スピンオンガラス）膜（特許文献６）や架橋性シルセスキオキサン膜（特許文献７）等がある。ＣＶＤによるケイ素含有無機膜と比較した場合、塗布型のケイ素含有下層膜はプロセス及びコストの点でメリットがある。
【０００４】
このような半導体装置用の多層膜が形成された半導体装置製造用の基板（ウエハー）を、製造プロセスの関係上、ウエハー搬送用ケースに収納して、製造装置間を搬送しなければならない場合がある。この時、ウエハー端部まで塗布膜が形成されていると、この塗布膜とウエハーケースとが接触し、塗布膜から微小な粉じんが発生する場合がある。この粉じんの発生を防止するため、ウエハー端部の塗布膜を除去する必要がある。
【０００５】
上記理由により、ウエハー端部の洗浄は、半導体装置製造プロセスでは一般的に使用されている。しかしながら、ウエハー端部の塗布膜を一般的な洗浄溶剤で洗浄除去すると、塗布膜中への洗浄溶剤の浸透により、本来なら平坦であるはずの洗浄後の塗布膜の端部が盛り上がり、膜厚が厚くなる場合がある。このような厚膜化現象が発生すると、ドライエッチング加工後に厚膜化した塗布膜の一部がウエハー上に残留し、半導体装置の歩留まりの低下の原因となる。
【先行技術文献】
【特許文献】
【０００６】
【特許文献１】特開２００８−２８１９７４号公報
【特許文献２】特開２００８−２８１９８０号公報
【特許文献３】特開２００９−０５３６５７号公報
【特許文献４】特開平７−１８３１９４号公報
【特許文献５】特開平７−１８１６８８号公報
【特許文献６】特開２００７−３０２８７３号公報
【特許文献７】特表２００５−５２０３５４号公報
【特許文献８】特開２００８−０１９４２３号公報
【発明の概要】
【発明が解決しようとする課題】
【０００７】
上述した半導体装置の歩留まり低下を防ぐためには、ウエハー端部の塗布膜を洗浄除去しても、塗布膜が均一な膜厚である必要がある。
【０００８】
本発明は、上記事情に鑑みなされたもので、塗布膜が形成された基板上の端部の塗布膜を洗浄除去する際に適用しても、洗浄後の塗布膜の端部の厚膜化を抑制できる洗浄溶剤、及び該洗浄溶剤を用いた半導体装置製造用基板の製造方法を提供することを目的とする。
【課題を解決するための手段】
【０００９】
上記課題を解決するために、本発明では、塗布膜が形成された基板上の端部の前記塗布膜を洗浄除去するための洗浄溶剤であって、下記一般式（Ａ）で示される化合物を含有する洗浄溶剤を提供する。
【化１】
2019033187.tif 000002
（式中、Ｒは水素原子、芳香族炭化水素、炭素数１〜６のアルキル基、又は極性基であり、ＸとＹはそれぞれ独立して−ＣＨ２−、−Ｏ−、−ＮＨ−、又は−Ｓ−であり、ｎは１〜６の整数である。）
【００１０】
本発明のような洗浄溶剤であれば、塗布膜が形成された基板上の端部の塗布膜を洗浄除去する際に適用すると、洗浄後の塗布膜の端部の厚膜化を抑制できる。
【００１１】
また、前記一般式（Ａ）で示される化合物が、常温・常圧で液体であることが好ましい。
【００１２】
このような化合物であれば、洗浄溶剤として容易に使用することが出来る。
【００１３】
また、前記一般式（Ａ）で示される化合物を３０質量％以上含有するものであることが好ましい。
【００１４】
このような洗浄溶剤であれば、塗布膜が形成された基板上の端部の塗布膜を洗浄除去する際、洗浄後の塗布膜の端部の厚膜化をより確実に抑制できる。
【００１５】
また、本発明では、半導体装置製造用基板の製造方法であって、塗布膜を基板上に回転塗布する工程と、前記基板上の端部の塗布膜を下記一般式（Ａ）で示される化合物を含有する洗浄溶剤を用いて洗浄除去する工程と、洗浄除去工程後に得られた塗布膜を１５０℃以上４５０℃以下の温度で１０秒〜３００秒の範囲で熱処理を加えて硬化膜を得る工程とを含む半導体装置製造用基板の製造方法も提供する。
【化２】
2019033187.tif 000003
（式中、Ｒは水素原子、芳香族炭化水素、炭素数１〜６のアルキル基、又は極性基であり、ＸとＹはそれぞれ独立して−ＣＨ２−、−Ｏ−、−ＮＨ−、又は−Ｓ−であり、ｎは１〜６の整数である。）
【００１６】
本発明のような半導体装置製造用基板の製造方法であれば、洗浄後の塗布膜の端部の厚膜化を抑制でき、製造プロセスの歩留まりを向上できる。
【００１７】
また、前記塗布膜として、ケイ素含有膜を用いることが好ましい。
【００１８】
また、前記ケイ素含有膜として、ポリシロキサンを含有するケイ素含有膜を用いることが好ましい。
【００１９】
また、前記ケイ素含有膜として、ケイ素含有量が１０質量％以上であるケイ素含有膜を用いることが好ましい。
【００２０】
このような塗布膜が塗布された基板において、本発明の半導体装置製造用基板の製造方法は好適に用いることが出来る。
【発明の効果】
【００２１】
以上のように、本発明の洗浄溶剤であれば、基板上に形成された塗布膜中へ浸透することがないため、塗布膜が塗布されたウエハー端部の不要な塗布膜を洗浄除去する際に用いても、洗浄後の塗布膜の端部に盛り上がり、即ち塗布膜の端部の厚膜化現象が発生しない。結果として、ドライエッチング加工後に厚膜化した塗布膜の一部がウエハー上に残留しないため、被加工基板の欠陥発現を抑制でき、半導体装置製造用基板の製造プロセスの歩留まりを向上できる。また、本発明の半導体装置製造用基板の製造方法であれば、一般式（Ａ）で示される化合物を含有する洗浄溶剤を適用することにより、塗布膜中への洗浄溶剤の浸透が無くなり、洗浄後の塗布膜端部の厚膜化現象は発生しない。そのため、ドライエッチング加工後に厚膜化した塗布膜の一部がウエハー上に残留することはない。その結果として、被加工基板の欠陥発現を抑制でき、半導体装置製造用基板の製造プロセスの歩留まりを向上できる。本発明は、ウエハー上へ回転塗布により形成される有用な回転塗布膜、例えばケイ素含有膜を用いた半導体装置製造用基板の製造方法に好適である。
【発明を実施するための形態】
【００２２】
上記のように、塗布膜が形成された基板上の端部の塗布膜を洗浄除去する際に適用しても、洗浄後の塗布膜の端部の厚膜化を抑制できる洗浄溶剤、及び該洗浄溶剤を用いた半導体装置製造用基板の製造方法が求められていた。
【００２３】
本発明者らは、鋭意検討を行った結果、回転塗布による塗布製膜方法、中でもケイ素含有膜の製膜方法において、基板上の端部の不要な塗布膜を溶剤で洗浄除去する際に、洗浄後の塗布膜の盛り上がりが発生しない洗浄溶剤を見出し、本発明を完成させた。
【００２４】
すなわち、本発明は、塗布膜が形成された基板上の端部の前記塗布膜を洗浄除去するための洗浄溶剤であって、下記一般式（Ａ）で示される化合物を含有する洗浄溶剤である。
【化３】
2019033187.tif 000004
（式中、Ｒは水素原子、芳香族炭化水素、炭素数１〜６のアルキル基、又は極性基であり、ＸとＹはそれぞれ独立して−ＣＨ２−、−Ｏ−、−ＮＨ−、又は−Ｓ−であり、ｎは１〜６の整数である。）
【００２５】
以下、本発明について詳細に説明するが、本発明はこれらに限定されるものではない。
【００２６】
＜洗浄溶剤＞
本発明では、下記一般式（Ａ）で示される化合物を含む洗浄溶剤を、半導体装置製造用基板を製造する際に、塗布膜が形成された基板（ウエハー）上の端部の塗布膜を洗浄除去するための洗浄溶剤として用いる。
【化４】
2019033187.tif 000005
【００２７】
式中、Ｒは水素原子、芳香族炭化水素、炭素数１〜６のアルキル基、又は極性基である。炭素数１〜６のアルキル基としては、例えば、メチル基、エチル基、ｎ−プロピル基、ｉ−プロピル基、シクロプロピル基、ｎ−ブチル基、ｉ−ブチル基、ｓ−ブチル基、ｔ−ブチル基、シクロブチル基、１−メチル−シクロプロピル基、２−メチル−シクロプロピル基、ｎ−ペンチル基、１−メチル−ｎ−ブチル基、２−メチル−ｎ−ブチル基、３−メチル−ｎ−ブチル基、１，１−ジメチル−ｎ−プロピル基、１，２−ジメチル−ｎ−プロピル基、２，２−ジメチル−ｎ−プロピル基、１−エチル−ｎ−プロピル基、シクロペンチル基、１−メチル−シクロブチル基、２−メチル−シクロブチル基、３−メチル−シクロブチル基、１，２−ジメチル−シクロプロピル基、２，３−ジメチル−シクロプロピル基、１−エチル−シクロプロピル基、２−エチル−シクロプロピル基、ｎ−ヘキシル基、１−メチル−ｎ−ペンチル基、２−メチル−ｎ−ペンチル基、３−メチル−ｎ−ペンチル基、４−メチル−ｎ−ペンチル基、１，１−ジメチル−ｎ−ブチル基、１，２−ジメチル−ｎ−ブチル基、１，３−ジメチル−ｎ−ブチル基、２，２−ジメチル−ｎ−ブチル基、２，３−ジメチル−ｎ−ブチル基、３，３−ジメチル−ｎ−ブチル基、１−エチル−ｎ−ブチル基、２−エチル−ｎ−ブチル基、１，１，２−トリメチル−ｎ−プロピル基、１，２，２−トリメチル−ｎ−プロピル基、１−エチル−１−メチル−ｎ−プロピル基、１−エチル−２−メチル−ｎ−プロピル基、シクロヘキシル基、１−メチル−シクロペンチル基、２−メチル−シクロペンチル基、３−メチル−シクロペンチル基、１−エチル−シクロブチル基、２−エチル−シクロブチル基、３−エチル−シクロブチル基、１，２−ジメチル−シクロブチル基、１，３−ジメチル−シクロブチル基、２，２−ジメチル−シクロブチル基、２，３−ジメチル−シクロブチル基、２，４−ジメチル−シクロブチル基、３，３−ジメチル−シクロブチル基、１−ｎ−プロピル−シクロプロピル基、２−ｎ−プロピル−シクロプロピル基、１−ｉ−プロピル−シクロプロピル基、２−ｉ−プロピル−シクロプロピル基、１，２，２−トリメチル−シクロプロピル基、１，２，３−トリメチル−シクロプロピル基、２，２，３−トリメチル−シクロプロピル基、１−エチル−２−メチル−シクロプロピル基、２−エチル−１−メチル−シクロプロピル基、２−エチル−２−メチル−シクロプロピル基及び２−エチル−３−メチル−シクロプロピル基等が挙げられる。極性基としては、例えば、ニトロ基、シアノ基、スルホ基、カルボキシ基、アシル基、カルバモイル基、エポキシ基、メルカプト基、ヒドロキシ基、ヒドロキシメチル基、ヒドロキシエチル基、アミノ基等が挙げられる。ＸとＹはそれぞれ独立して−ＣＨ２−、−Ｏ−、−ＮＨ−、又は−Ｓ−であり、ｎは１〜６の整数である。
【００２８】
また、一般式（Ａ）で示される化合物は、常温・常圧で液体であることが好ましく、具体的にはγ−ブチロラクトン、δ−バレロラクトン、プロピレンカーボネート等が例示できるが、これらに限定されるものではない。
【００２９】
本発明の洗浄溶剤に含まれる一般式（Ａ）で示される化合物の濃度は、３０質量％以上が好ましく、７０質量％以上がより好ましく、９５質量％以上が更に好ましい。
【００３０】
このような本発明の洗浄溶剤であれば、基板上に形成された塗布膜中へ浸透することがないため、塗布膜が塗布されたウエハー端部の不要な塗布膜を洗浄除去する際に用いても、洗浄後の塗布膜の端部に盛り上がり、即ち洗浄後の塗布膜の端部の厚膜化現象が発生しない。結果として、ドライエッチング加工後に厚膜化した塗布膜の一部がウエハー上に残留しないため、被加工基板の欠陥発現を抑制でき、製造プロセスの歩留まりを向上できる。
【００３１】
＜半導体装置製造用基板の製造方法＞
また、本発明では、半導体装置製造用基板の製造方法であって、塗布膜を基板上に回転塗布する工程と、前記基板上の端部の塗布膜を下記一般式（Ａ）で示される化合物を含有する洗浄溶剤を用いて洗浄除去する工程と、洗浄除去工程後に得られた塗布膜を１５０℃以上４５０℃以下の温度で１０秒〜３００秒の範囲で熱処理を加えて硬化膜を得る工程とを含む半導体装置製造用基板の製造方法も提供する。以下、各工程について詳しく説明する。
【化５】
2019033187.tif 000006
（式中、Ｒは水素原子、芳香族炭化水素、炭素数１〜６のアルキル基、又は極性基であり、ＸとＹはそれぞれ独立して−ＣＨ２−、−Ｏ−、−ＮＨ−、又は−Ｓ−であり、ｎは１〜６の整数である。）
【００３２】
［塗布膜形成工程］
本発明の半導体装置製造用基板の製造方法において、塗布膜はスピンコーター等を用いた常法の回転塗布によって、ウエハー上に形成することができる。
【００３３】
塗布膜としては、ケイ素含有膜を用いることが好ましい。ケイ素含有膜材料組成物としては、特に限定されず、ＡｒＦ用ケイ素含有膜材料、ＫｒＦ用ケイ素含有膜材料等を例示することができる。また、例えば、特許文献６や、特許文献８等に挙げられたものを例示することができる。
【００３４】
なお、ケイ素含有膜としては、ポリシロキサンを含有するケイ素含有膜を用いることが好ましい。
【００３５】
また、ケイ素含有膜のケイ素含有量は、１０質量％以上であることが好ましい。
【００３６】
［塗布膜洗浄除去工程］
ウエハー端部の塗布膜の洗浄除去工程は、塗布膜をウエハー上に回転塗布した後、熱処理工程前に行われる。
【００３７】
洗浄除去工程で用いられる洗浄溶剤としては、上述の洗浄溶剤の説明で挙げたものと同様の物を使用する。
【００３８】
ウエハー端部の塗布膜の洗浄除去する方法としては、特に限定されず、一般的に使用されている洗浄方法を用いることができる。例えば、スピンコーターを用いて上記塗布膜形成後、引き続いて上記洗浄溶剤を基板の端部のみに供給して、端部の塗布膜を除去するようにしてもよいし、塗布膜形成後の基板を回転させながらその端部だけを前記洗浄溶剤に浸漬等により接触させるようにしてもよい。
【００３９】
［熱処理工程］
熱処理工程は、洗浄除去工程後に得られた塗布膜をホットプレート等で加熱することで行われる。また、熱処理工程は１５０℃以上４５０℃以下の温度で１０秒〜３００秒の範囲で行われる。
【００４０】
本発明の半導体装置製造用基板の製造方法は、ウエハー端部の塗布膜を洗浄除去する際、塗布膜中への洗浄溶剤の侵入がないために、洗浄後の塗布膜の端部の盛り上がりは発生しない。その結果として、ドライエッチング加工後に塗布膜の一部がウエハー上に残留しないため、被加工基板の欠陥発現を最小限に抑制することができる。
【実施例】
【００４１】
以下、実施例及び比較例を示して本発明をより具体的に説明するが、本発明は下記の実施例に限定されるものではない。
【００４２】
［実施例１］
ケイ素含有レジスト中間層ポリマー（ＳＯＧ−１）として、以下のポリマーのプロピレングリコールエチルエーテル２％溶液を調製した。該ＳＯＧ−１を、東京エレクトロン（株）製クリーントラックＡＣＴ１２を用いてシリコンウエハーに１５００ｒｐｍで回転塗布し、塗布膜を形成した。塗布膜が形成されたシリコンウエハーを回転させたまま、ウエハー端部の塗布膜をγ−ブチロラクトンで７秒間かけ流して外周部から３ｍｍ洗浄除去した後に、２４０℃で６０秒間加熱して、膜厚３８ｎｍの塗布膜（ケイ素含有レジスト中間層）を作製した。得られた塗布膜の中心、端部、及びウエハー端部付近の膜厚を（株）日立ハイテクノロジーズ製電子顕微鏡（Ｓ−４７００）で得られた断面図から測定した。その結果を表１に示す。
【化６】
2019033187.tif 000007
【００４３】
［実施例２］
ウエハー端部の塗布膜をδ−バレロラクトンで洗浄除去した以外は、実施例１と同様の方法で塗布膜（ケイ素含有レジスト中間層）を作製した。その後、得られた塗布膜の膜厚を実施例１と同様の方法で測定した。その結果を表１に示す。
【００４４】
［実施例３］
ウエハー端部の塗布膜をプロピレンカーボネートで洗浄除去した以外は、実施例１と同様の方法で塗布膜（ケイ素含有レジスト中間層）を作製した。その後、得られた塗布膜の膜厚を実施例１と同様の方法で測定した。その結果を表１に示す。
【００４５】
［実施例４］
ウエハー端部の塗布膜をγ−ブチロラクトン３０％、プロピレングリコールモノメチルエーテル７０％の混合液で洗浄除去した以外は、実施例１と同様の方法で塗布膜を作製した。その後、得られた塗布膜の膜厚を実施例１と同様の方法で測定した。その結果を表１に示す。
【００４６】
［実施例５］
ウエハー端部の塗布膜をδ−バレロラクトン３０％、プロピレングリコールモノメチルエーテル７０％の混合液で洗浄除去した以外は、実施例１と同様の方法で塗布膜を作製した。その後、得られた塗布膜の膜厚を実施例１と同様の方法で測定した。その結果を表１に示す。
【００４７】
［実施例６］
ウエハー端部の塗布膜をプロピレンカーボネート３０％、プロピレングリコールモノメチルエーテル７０％の混合液で洗浄除去した以外は、実施例１と同様の方法で塗布膜を作製した。その後、得られた塗布膜の膜厚を実施例１と同様の方法で測定した。その結果を表１に示す。
【００４８】
［比較例１］
ウエハー端部の塗布膜をＰＧＭＥＡ（プロピレングリコールモノメチルエーテルアセテート）で洗浄除去した以外は、実施例１と同様の方法で塗布膜を作製した。その後、得られた塗布膜の膜厚を実施例１と同様の方法で測定した。その結果を表１に示す。
【００４９】
［比較例２］
ウエハー端部の塗布膜をＰＧＭＥＡ３０％、プロピレングリコールモノメチルエーテル７０％の混合液で洗浄除去した以外は、実施例１と同様の方法で塗布膜を作製した。その後、得られた塗布膜の膜厚を実施例１と同様の方法で測定した。その結果を表１に示す。
【００５０】
【表１】
2019033187.tif 000008
【００５１】
表１に示されるように、本発明の洗浄溶剤でウエハー端部を洗浄した実施例１〜６では、洗浄後の塗布膜端部は厚膜化していなかった。一方、ウエハー端部の洗浄にＰＧＭＥＡを用いた比較例１、２では、洗浄後の塗布膜端部が厚膜化した。これは、ウエハー端部の洗浄時に洗浄液の浸み込みが発生したためだと考えられる。
【００５２】
［欠陥検査］
次いで、実施例１〜６、比較例１、２で作製した塗布膜を、後述のエッチング条件（１）でドライエッチングした後、得られたウエハー表面をＫＬＡ−Ｔｅｎｃｏｒ社製暗視野欠陥検査装置ＳＰ２で６０ｎｍ以上の大きさの表面ダスト数を計測した。その結果を表２に示す。
【００５３】
（ＣＨＦ３／ＣＦ４系ガスでのエッチング条件（１））
装置：東京エレクトロン（株）製ドライエッチング装置ＴｅｌｉｕｓＳＰ
チャンバー圧力：１０Ｐａ
Ｕｐｐｅｒ／ＬｏｗｅｒＲＦパワー：５００Ｗ／３００Ｗ
ＣＨＦ３ガス流量：５０ｍｌ／ｍｉｎ
ＣＦ４ガス流量：１５０ｍｌ／ｍｉｎ
Ａｒガス流量：１００ｍｌ／ｍｉｎ
処理時間：４０ｓｅｃ
【００５４】
【表２】
2019033187.tif 000009
【００５５】
表２に示されるように、本発明の洗浄溶剤でウエハー端部を洗浄した実施例１〜６では、ドライエッチング後のダストの数は１０個以下であった。これは、ウエハー端部の洗浄時に塗布膜への洗浄液の浸み込みが発生せず、ウエハー端部の洗浄後でも、塗布膜端部の膜厚が洗浄前の膜厚と比べ大きな変化が無いことから、続いて適用されたドライエッチングにおいて、均一にドライエッチングされたことで、ドライエッチング残渣が少なかったためだと考えられる。一方、ウエハー端部の洗浄にＰＧＭＥＡを用いた比較例１、２では、ドライエッチング後のダストの数は２００個以上であった。これは、中心部の塗布膜がドライエッチングされる時間で処理しても、厚膜化した塗布膜端部がダストとしてウエハー上に残っているためだと考えられる。
【００５６】
以上のことから、本発明であれば、塗布膜が形成された基板上の端部の塗布膜を洗浄除去する際に適用すると、洗浄後の塗布膜の端部の厚膜化を抑制できることが明らかになった。
【００５７】
なお、本発明は、上記実施形態に限定されるものではない。上記実施形態は例示であり、本発明の特許請求の範囲に記載された技術的思想と実質的に同一な構成を有し、同様な作用効果を奏するものは、いかなるものであっても本発明の技術的範囲に包含される。